【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】  臭素置換ポリスチレン難燃剤であって、５５から７０重量％の範囲の臭素含有量を有し、かつこの難燃剤をブロモクロロメタンに溶解させそしてその結果として生じた溶液を水で抽出した時に結果として得られる水抽出液が少なくとも９．０のｐＨを示すようにアルカリ金属塩基を１重量％未満の量で含有する難燃剤。
【請求項２】  前記難燃剤が、５５から７０重量％の範囲の臭素含有量を有する臭素置換ポリスチレンの溶液から沈澱を起こさせることによって粒子形態で作られたものでありそして前記沈澱を少なくとも１種の塩基性アルカリ金属化合物の溶液に接触させることで実施したことによって前記塩基が前記臭素置換ポリスチレンに混入している請求項１記載の難燃剤。
【請求項３】  前記アルカリ金属塩基が少なくとも１種の無機塩基を含んで成る請求項１または２記載の難燃剤。
【請求項４】  前記アルカリ金属塩基がアルカリ金属の水酸化物を含んで成る請求項１または２記載の難燃剤。
【請求項５】  前記アルカリ金属塩基が水酸化ナトリウムを含んで成る請求項１または２記載の難燃剤。
【請求項６】  前記ｐＨが９．５から１１の範囲である請求項１記載の難燃剤。
【請求項７】  前記難燃剤が、５５から７０重量％の範囲の臭素含有量を有する臭素置換ポリスチレンの溶液から沈澱を起こさせることによって粒子形態で作られたものでありそして前記沈澱をアルカリ金属塩基の溶液に接触させることで実施したことによって前記塩基が前記臭素置換ポリスチレンに混入している請求項６記載の難燃剤。
【請求項８】  前記塩基が少なくとも１種の無機塩基を含んで成る請求項６または７記載の難燃剤。
【請求項９】  前記塩基がアルカリ金属の水酸化物を含んで成る請求項６または７記載の難燃剤。
【請求項１０】  前記塩基が水酸化ナトリウムを含んで成る請求項６または７記載の難燃剤。
【請求項１１】  前記ｐＨが１０から１０．５の範囲である請求項１記載の難燃剤。
【請求項１２】  前記難燃剤が、５５から７０重量％の範囲の臭素含有量を有する臭素置換ポリスチレンの溶液から沈澱を起こさせることによって粒子形態で作られたものでありそして前記沈澱をアルカリ金属塩基の溶液に接触させることで実施したことによって前記塩基が前記臭素置換ポリスチレンに混入している請求項１１記載の難燃剤。
【請求項１３】  前記塩基が少なくとも１種の無機塩基を含んで成る請求項１１または１２記載の難燃剤。
【請求項１４】  前記塩基がアルカリ金属の水酸化物を含んで成る請求項１１または１２記載の難燃剤。
【請求項１５】  前記塩基が水酸化ナトリウムを含んで成る請求項１１または１２記載の難燃剤。
【請求項１６】  臭素置換ポリスチレンであって、５５から７０重量％の範囲の臭素含有量を有し、Ｃｌの含有量が５００ｐｐｍ未満であり、１重量％損失の熱重量分析温度が３４０℃以上であり、かつこの臭素置換ポリスチレンをブロモクロロメタンに溶解させそしてその結果として生じた溶液を水で抽出した時に結果として得られる水抽出液が少なくとも９．０のｐＨを示すようにアルカリ金属塩基を１重量％未満の量で含有する臭素置換ポリスチレン。
【請求項１７】  前記熱重量分析温度が３４０℃から３８０℃の範囲内である請求項１６記載の臭素置換ポリスチレン。
【請求項１８】  前記塩基が少なくとも１種の無機塩基を含んで成る請求項１７記載の臭素置換ポリスチレン。
【請求項１９】  前記塩基がアルカリ金属の水酸化物を含んで成る請求項１８記載の臭素置換ポリスチレン。
【請求項２０】  前記臭素置換ポリスチレンが、５５から７０重量％の範囲の臭素含有量を有する臭素置換ポリスチレンの溶液から沈澱を起こさせることによって生じさせた粒子形態でありそして前記沈澱をアルカリ金属塩基の溶液に接触させることで実施したことによって前記塩基が前記臭素置換ポリスチレンに混入している請求項１７記載の臭素置換ポリスチレン。
【請求項２１】  前記塩基が少なくとも１種の無機塩基を含んで成る請求項２０記載の臭素置換ポリスチレン。
【請求項２２】  前記無機塩基がアルカリ金属の水酸化物を含んで成る請求項２１記載の臭素置換ポリスチレン。
【請求項２３】  前記無機塩基が水酸化ナトリウムもしくは水酸化カリウムまたは両方を含んで成る請求項２１記載の臭素置換ポリスチレン。
【請求項２４】  前記熱重量分析温度が３４５℃から３８０℃の範囲内である請求項１６記載の臭素置換ポリスチレン。
【請求項２５】  前記塩基が少なくとも１種の無機塩基を含んで成る請求項２４記載の臭素置換ポリスチレン。
【請求項２６】  前記無機塩基がアルカリ金属の水酸化物を含んで成る請求項２５記載の臭素置換ポリスチレン。
【請求項２７】  前記臭素置換ポリスチレンが、５５から７０重量％の範囲の臭素含有量を有する臭素置換ポリスチレンの溶液から沈澱を起こさせることによって生じさせた粒子形態でありそして前記沈澱をアルカリ金属塩基の溶液に接触させることで実施したことによって前記塩基が前記臭素置換ポリスチレンに混入している請求項２４記載の臭素置換ポリスチレン。
【請求項２８】  前記塩基が少なくとも１種の無機塩基を含んで成る請求項２７記載の臭素置換ポリスチレン。
【請求項２９】  前記無機塩基がアルカリ金属の水酸化物を含んで成る請求項２８記載の臭素置換ポリスチレン。
【請求項３０】  前記無機塩基が水酸化ナトリウムもしくは水酸化カリウムまたは両方を含んで成る請求項２８記載の臭素置換ポリスチレン。
【請求項３１】  臭素置換ポリスチレンであって、式：
【化１】
2002513060.tif 000001
［式中、
各Ｘは、独立して、水素原子または臭素原子もしくは塩素原子であるが、各ポリマー単位毎の各Ｘのなりたち(identity)はこの臭素置換ポリスチレンを周囲の大気圧下３００℃に１５分間加熱した時に発生する臭化水素の量が７５０ｐｐｍ（重量／重量）未満であるようななりたちである］
で表されるポリマー単位で構成されていて、臭素含有量が６５から７０重量％の範囲であり、塩素が存在しているとしても塩素の全含有量がこの臭素置換ポリスチレンの５００ｐｐｍ（重量／重量）以下であり、かつこの臭素置換ポリスチレンをブロモクロロメタンに溶解させそしてその結果として生じた溶液を水で抽出した時に結果として得られる水抽出液が少なくとも９．０のｐＨを示すような量でアルカリ金属塩基を含有する臭素置換ポリスチレン。
【請求項３２】  前記臭素含有量が少なくとも６７重量％である請求項３１記載の臭素置換ポリスチレン。
【請求項３３】  前記塩基が少なくとも１種の無機塩基を含んで成る請求項３１記載の臭素置換ポリスチレン。
【請求項３４】  前記無機塩基がアルカリ金属の水酸化物を含んで成る請求項３３記載の臭素置換ポリスチレン。
【請求項３５】  前記臭素置換ポリスチレンが、臭素を６５から７０重量％の範囲で含有する臭素置換ポリスチレンの溶液から沈澱を起こさせることによって生じさせた粒子形態でありそして前記沈澱をアルカリ金属塩基の溶液に接触させることで実施したことによって前記塩基が前記臭素置換ポリスチレンに混入している請求項３１記載の臭素置換ポリスチレン。
【請求項３６】  前記塩基が少なくとも１種の無機塩基を含んで成る請求項３５記載の臭素置換ポリスチレン。
【請求項３７】  前記無機塩基が水酸化ナトリウムもしくは水酸化カリウムまたは両方を含んで成る請求項３６記載の臭素置換ポリスチレン。
【請求項３８】  臭素置換ポリスチレンであって、５５から７０重量％の範囲の臭素含有量を有し、１重量％損失の熱重量分析温度が３４０℃以上でありかつこの臭素置換ポリスチレンをブロモクロロメタンに溶解させそしてその結果として生じた溶液を水で抽出した時に結果として得られる水抽出液が少なくとも９．０のｐＨを示すようにアルカリ金属塩基を１重量％未満の量で含有する臭素置換ポリスチレン。
【請求項３９】  前記臭素置換ポリスチレンが臭素置換ポリスチレンの溶液から沈澱を起こさせることによって生じさせた粒子形態でありそして前記沈澱をアルカリ金属塩基の溶液に接触させることで実施したことによって前記塩基が前記臭素置換ポリスチレンに混入している請求項３８記載の臭素置換ポリスチレン。
【請求項４０】  臭素置換ポリスチレンであって、５５から７０重量％の範囲の臭素含有量を有し、ブロモジクロロエタン、ジブロモクロロエタン、ジブロモジクロロエタン、トリブロモクロロエタンおよび前記の２種以上の混合物から成る群から選択される不純物を本質的に含まず、かつこの臭素置換ポリスチレンをブロモクロロメタンに溶解させそしてその結果として生じた溶液を水で抽出した時に結果として得られる水抽出液が少なくとも９．０のｐＨを示すようにアルカリ金属塩基を１重量％未満の量で含有する臭素置換ポリスチレン。
【請求項４１】  前記臭素置換ポリスチレンが、５５から７０重量％の範囲の臭素含有量を有する臭素置換ポリスチレンの溶液から沈澱を起こさせることによって生じさせた粒子形態でありそして前記沈澱をアルカリ金属塩基の溶液に接触させることで実施したことによって前記塩基が前記臭素置換ポリスチレンに混入している請求項４０記載の臭素置換ポリスチレン。
【請求項４２】  ａ）（ｉ）少なくとも３５℃以上でかつ１５０℃未満の範囲の温度で沸騰する有機溶媒に５５から７０重量％の範囲の臭素含有量を有する臭素置換ポリスチレンが入っている溶液と（ｉｉ）水をアルカリ金属塩基の存在下で接触させることで、混合物を生じさせ、
ｂ）ａ）の混合物を前記有機溶媒の少なくとも一部が留出してアルカリ金属塩基を含有する臭素置換ポリスチレン粒子が生じるに充分なほど高い温度で充分な量の蒸気または水に接触させる、
ことを含んで成るが、但し前記臭素置換ポリスチレン粒子に含まれるアルカリ金属塩基の量が１重量％未満でありかつこの臭素置換ポリスチレンをブロモクロロメタンに溶解させそしてその結果として生じた溶液を水で抽出した時に結果として得られる水抽出液が少なくとも９．０のｐＨを示すような量であることを条件とする方法。
【請求項４３】  前記アルカリ金属塩基の溶液が少なくとも１種の無機アルカリ金属塩基の水溶液である請求項４２記載の方法。
【請求項４４】  前記アルカリ金属塩基の溶液がアルカリ金属水酸化物の水溶液である請求項４２記載の方法。
【請求項４５】  前記アルカリ金属塩基の溶液が水酸化ナトリウムの水溶液である請求項４２記載の方法。
【請求項４６】  前記ｐＨが９．５から１１の範囲である請求項４２記載の方法。
【請求項４７】  前記ｐＨが１０から１０．５の範囲である請求項４２記載の方法。
【請求項４８】  前記臭素置換ポリスチレンの溶液の有機溶媒がジクロロメタン、１，２−ジクロロエタンまたはブロモクロロメタンである請求項４２記載の方法。
【請求項４９】  前記臭素置換ポリスチレンの溶液の有機溶媒がブロモクロロメタンである請求項４２記載の方法。
【請求項５０】  前記臭素置換ポリスチレンの溶液の有機溶媒がジクロロメタン、１，２−ジクロロエタンまたはブロモクロロメタンであり、前記アルカリ金属塩基の溶液がアルカリ金属水酸化物の水溶液であり、そして前記ｐＨが９．５から１１の範囲である請求項４２記載の方法。
【請求項５１】  前記臭素置換ポリスチレンの溶液の有機溶媒がブロモクロロメタンであり、前記アルカリ金属塩基の溶液が水酸化ナトリウムの水溶液でありそして前記ｐＨが１０から１０．５の範囲である請求項４２記載の方法。
【請求項５２】  前記臭素置換ポリスチレンの溶液の有機溶媒がブロモクロロメタンであり、前記アルカリ金属塩基の溶液が（ａ）水酸化ナトリウムの水溶液、（ｂ）水酸化カリウムの水溶液または（ｃ）水酸化ナトリウムと水酸化カリウムの水溶液でありそして前記ｐＨが９．５から１１の範囲である請求項４２記載の方法。
【請求項５３】  （ｉ）少なくとも３５℃以上でかつ１５０℃未満の範囲の温度で沸騰する有機溶媒に５５から７０重量％の範囲の臭素含有量を有する臭素置換ポリスチレンが入っている溶液と（ｉｉ）アルカリ金属塩基の溶液を、前記有機溶媒の少なくとも一部が留出してアルカリ金属塩基を含有する臭素置換ポリスチレン粒子が生じるに充分なほど高い温度で充分な量の蒸気または水の中に導入することを含んで成るが、前記臭素置換ポリスチレンとアルカリ金属塩基の相対的比率が（ａ）この臭素置換ポリスチレン粒子中のアルカリ金属塩基の量が１重量％未満でありかつ（ｂ）この臭素置換ポリスチレンをブロモクロロメタンに溶解させそしてその結果として生じた溶液を水で抽出した時に結果として得られる水抽出液が少なくとも９．０のｐＨを示すような比率である方法。
【請求項５４】  前記アルカリ金属塩基の溶液が少なくとも１種の無機アルカリ金属塩基の水溶液である請求項５３記載の方法。
【請求項５５】  前記アルカリ金属塩基の溶液がアルカリ金属水酸化物の水溶液である請求項５３記載の方法。
【請求項５６】  前記アルカリ金属塩基の溶液が水酸化ナトリウムの水溶液である請求項５３記載の方法。
【請求項５７】  前記ｐＨが９．５から１１の範囲である請求項５３記載の方法。
【請求項５８】  前記ｐＨが１０から１０．５の範囲である請求項５３記載の方法。
【請求項５９】  前記臭素置換ポリスチレンの溶液の有機溶媒がジクロロメタン、１，２−ジクロロエタンまたはブロモクロロメタンである請求項５３記載の方法。
【請求項６０】  前記臭素置換ポリスチレンの溶液の有機溶媒がブロモクロロメタンである請求項５３記載の方法。
【請求項６１】  前記臭素置換ポリスチレンの溶液の有機溶媒がジクロロメタン、１，２−ジクロロエタンまたはブロモクロロメタンであり、前記アルカリ金属塩基の溶液がアルカリ金属水酸化物の水溶液でありそして前記ｐＨが９．５から１１の範囲である請求項５３記載の方法。
【請求項６２】  前記臭素置換ポリスチレンの溶液の有機溶媒がブロモクロロメタンであり、前記アルカリ金属塩基の溶液が水酸化ナトリウムの水溶液でありそして前記ｐＨが１０から１０．５の範囲である請求項５３記載の方法。
【請求項６３】  前記臭素置換ポリスチレンの溶液の有機溶媒がブロモクロロメタンであり、前記アルカリ金属塩基の溶液が（ａ）水酸化ナトリウムの水溶液、（ｂ）水酸化カリウムの水溶液または（ｃ）水酸化ナトリウムと水酸化カリウムの水溶液でありそして前記ｐＨが９．５から１１の範囲である請求項５３記載の方法。
【手続補正２】
【補正対象書類名】明細書
【補正対象項目名】００９３
【補正方法】変更
【補正の内容】
【００９３】
本明細書または本明細書の請求の範囲のどこかで化学名または化学式を用いて成分を言及する場合、この言及が単数であるか或は複数であるかに拘らず、それらが別の物質［化学名または化学タイプで言及する］（例えば別の成分、溶媒）に接触する前にそれらが存在するようにそれらを同定すると理解されるべきである。結果として生じる混合物または溶液中でどんな予備的化学変化、変換および／または反応（もしあれば）が起ころうとも問題でない、と言うのは、そのような変化、変換および／または反応は特定の成分を本開示に従って要求する条件下で一緒にする結果として自然に起こる事であるからである。このように、所望操作の実施に関連してか或は所望組成物を生じさせる時に一緒にすべき材料であるとして成分を同定する。本明細書の請求の範囲で物質、成分および／または材料を現在時制（「含んで成る」、「である」）で言及することがあり得るかもしれないが、そのような言及は、本開示に従ってそれを他の１種以上の物質、成分および／または材料に最初に接触、ブレンドまたは混合する直ぐ前の時間にそれが存在していたように当該物質、成分または材料を指すものである。接触、ブレンドまたは混合操作を化学者の常識および通常の技術を適用して本開示に従って実施するとその過程中に物質、成分または材料が化学反応または変換を通してそれの元々の同定を失う可能性はあるが、これは、従って、本開示および本明細書の請求の範囲の真の意味および内容の正確な認識および理解にとって全く重要ではない。
本発明の好適な実施態様は次のとおりである。
１．  臭素置換ポリスチレン難燃剤であって、５５から７０重量％の範囲の臭素含有量を有し、かつこの難燃剤をブロモクロロメタンに溶解させそしてその結果として生じた溶液を水で抽出した時に結果として得られる水抽出液が少なくとも約９．０のｐＨを示すようにアルカリ金属塩基を約１重量％未満の量で含有する難燃剤。
２．  前記難燃剤が、５５から７０重量％の範囲の臭素含有量を有する臭素置換ポリスチレンの溶液から沈澱を起こさせることによって粒子形態で作られたものでありそして前記沈澱を少なくとも１種の塩基性アルカリ金属化合物の溶液に接触させることで実施したことによって前記塩基が前記臭素置換ポリスチレンに混入している前記１記載の難燃剤。
３．  前記アルカリ金属塩基が少なくとも１種の無機塩基を含んで成る前記１または２記載の難燃剤。
４．  前記アルカリ金属塩基がアルカリ金属の水酸化物を含んで成る前記１または２記載の難燃剤。
５．  前記アルカリ金属塩基が水酸化ナトリウムを含んで成る前記１または２記載の難燃剤。
６．  前記ｐＨが９．５から１１の範囲である前記１記載の難燃剤。
７．  前記難燃剤が、５５から７０重量％の範囲の臭素含有量を有する臭素置換ポリスチレンの溶液から沈澱を起こさせることによって粒子形態で作られたものでありそして前記沈澱をアルカリ金属塩基の溶液に接触させることで実施したことによって前記塩基が前記臭素置換ポリスチレンに混入している前記６記載の難燃剤。
８．  前記塩基が少なくとも１種の無機塩基を含んで成る前記６または７記載の難燃剤。
９．  前記塩基がアルカリ金属の水酸化物を含んで成る前記６または７記載の難燃剤。
１０．  前記塩基が水酸化ナトリウムを含んで成る前記６または７記載の難燃剤。
１１．  前記ｐＨが１０から１０．５の範囲である前記１記載の難燃剤。
１２．  前記難燃剤が、５５から７０重量％の範囲の臭素含有量を有する臭素置換ポリスチレンの溶液から沈澱を起こさせることによって粒子形態で作られたものでありそして前記沈澱をアルカリ金属塩基の溶液に接触させることで実施したことによって前記塩基が前記臭素置換ポリスチレンに混入している前記１１記載の難燃剤。
１３．  前記塩基が少なくとも１種の無機塩基を含んで成る前記１１または１２記載の難燃剤。
１４．  前記塩基がアルカリ金属の水酸化物を含んで成る前記１１または１２記載の難燃剤。
１５．  前記塩基が水酸化ナトリウムを含んで成る前記１１または１２記載の難燃剤。
１６．  臭素置換ポリスチレンであって、５５から７０重量％の範囲の臭素含有量を有し、Ｃｌの含有量が約５００ｐｐｍ未満であり、１重量％損失のＴＧＡ温度が３４０℃以上であり、かつこの臭素置換ポリスチレンをブロモクロロメタンに溶解させそしてその結果として生じた溶液を水で抽出した時に結果として得られる水抽出液が少なくとも約９．０のｐＨを示すようにアルカリ金属塩基を約１重量％未満の量で含有する臭素置換ポリスチレン。
１７．  前記ＴＧＡ温度が３４０℃から３８０℃の範囲内である前記１６記載の臭素置換ポリスチレン。
１８．  前記塩基が少なくとも１種の無機塩基を含んで成る前記１７記載の臭素置換ポリスチレン。
１９．  前記塩基がアルカリ金属の水酸化物を含んで成る前記１８記載の臭素置換ポリスチレン。
２０．  前記臭素置換ポリスチレンが、５５から７０重量％の範囲の臭素含有量を有する臭素置換ポリスチレンの溶液から沈澱を起こさせることによって生じさせた粒子形態でありそして前記沈澱をアルカリ金属塩基の溶液に接触させることで実施したことによって前記塩基が前記臭素置換ポリスチレンに混入している前記１７記載の臭素置換ポリスチレン。
２１．  前記塩基が少なくとも１種の無機塩基を含んで成る前記２０記載の臭素置換ポリスチレン。
２２．  前記無機塩基がアルカリ金属の水酸化物を含んで成る前記２１記載の臭素置換ポリスチレン。
２３．  前記無機塩基が水酸化ナトリウムもしくは水酸化カリウムまたは両方を含んで成る前記２１記載の臭素置換ポリスチレン。
２４．  前記ＴＧＡ温度が３４５℃から３８０℃の範囲内である前記１６記載の臭素置換ポリスチレン。
２５．  前記塩基が少なくとも１種の無機塩基を含んで成る前記２４記載の臭素置換ポリスチレン。
２６．  前記無機塩基がアルカリ金属の水酸化物を含んで成る前記２５記載の臭素置換ポリスチレン。
２７．  前記臭素置換ポリスチレンが、５５から７０重量％の範囲の臭素含有量を有する臭素置換ポリスチレンの溶液から沈澱を起こさせることによって生じさせた粒子形態でありそして前記沈澱をアルカリ金属塩基の溶液に接触させることで実施したことによって前記塩基が前記臭素置換ポリスチレンに混入している前記２４記載の臭素置換ポリスチレン。
２８．  前記塩基が少なくとも１種の無機塩基を含んで成る前記２７記載の臭素置換ポリスチレン。
２９．  前記無機塩基がアルカリ金属の水酸化物を含んで成る前記２８記載の臭素置換ポリスチレン。
３０．  前記無機塩基が水酸化ナトリウムもしくは水酸化カリウムまたは両方を含んで成る前記２８記載の臭素置換ポリスチレン。
３１．  臭素置換ポリスチレンであって、（ｉ）５５から７０重量％の範囲の臭素含有量を有し、（ｉｉ）実際のＭwが、（ａ）この臭素置換ポリスチレンの実際の臭素含有量と（ｂ）この臭素置換ポリスチレンの製造で用いたポリスチレン反応体のＭwを基にして計算した、理論的Ｍwの約２０％以内でありかつ（ｉｉｉ）この臭素置換ポリスチレンをブロモクロロメタンに溶解させそしてその結果として生じた溶液を水で抽出した時に結果として得られる水抽出液が少なくとも約９．０のｐＨを示すような量でアルカリ金属塩基を含有する臭素置換ポリスチレン。
３２．  実際のＭwが理論的Ｍwの約１０％以内である前記３１記載の臭素置換ポリスチレン。
３３．  前記塩基が少なくとも１種の無機塩基を含んで成る前記３２記載の臭素置換ポリスチレン。
３４．  前記無機塩基がアルカリ金属の水酸化物を含んで成る前記３３記載の臭素置換ポリスチレン。
３５．  前記臭素置換ポリスチレンが、５５から７０重量％の範囲の臭素含有量を有する臭素置換ポリスチレンの溶液から沈澱を起こさせることによって生じさせた粒子形態でありそして前記沈澱をアルカリ金属塩基の溶液に接触させることで実施したことによって前記塩基が前記臭素置換ポリスチレンに混入している前記３２記載の臭素置換ポリスチレン。
３６．  前記塩基が少なくとも１種の無機塩基を含んで成る前記３５記載の臭素置換ポリスチレン。
３７．  前記無機塩基が水酸化ナトリウムもしくは水酸化カリウムまたは両方を含んで成る前記３６記載の臭素置換ポリスチレン。
３８．  臭素置換ポリスチレンであって、式：
【化１】
2002513060.tif 000002
［式中、
各Ｘは、独立して、水素原子または臭素原子もしくは塩素原子であるが、各ポリマー単位毎の各Ｘのなりたち(identity)はこの臭素置換ポリスチレンを周囲の大気圧下３００℃に１５分間加熱した時に発生する臭化水素の量が約７５０ｐｐｍ（重量／重量）未満であるようななりたちである］
で表されるポリマー単位で構成されていて、臭素含有量が６５から７０重量％の範囲であり、塩素が存在しているとしても塩素の全含有量がこの臭素置換ポリスチレンの約５００ｐｐｍ（重量／重量）以下であり、かつこの臭素置換ポリスチレンをブロモクロロメタンに溶解させそしてその結果として生じた溶液を水で抽出した時に結果として得られる水抽出液が少なくとも約９．０のｐＨを示すような量でアルカリ金属塩基を含有する臭素置換ポリスチレン。
３９．  前記臭素含有量が少なくとも約６７重量％である前記３８記載の臭素置換ポリスチレン。
４０．  前記塩基が少なくとも１種の無機塩基を含んで成る前記３８記載の臭素置換ポリスチレン。
４１．  前記無機塩基がアルカリ金属の水酸化物を含んで成る前記４０記載の臭素置換ポリスチレン。
４２．  前記臭素置換ポリスチレンが、臭素を６５から７０重量％の範囲で含有する臭素置換ポリスチレンの溶液から沈澱を起こさせることによって生じさせた粒子形態でありそして前記沈澱をアルカリ金属塩基の溶液に接触させることで実施したことによって前記塩基が前記臭素置換ポリスチレンに混入している前記３８記載の臭素置換ポリスチレン。
４３．  前記塩基が少なくとも１種の無機塩基を含んで成る前記４２記載の臭素置換ポリスチレン。
４４．  前記無機塩基が水酸化ナトリウムもしくは水酸化カリウムまたは両方を含んで成る前記４３記載の臭素置換ポリスチレン。
４５．  臭素置換ポリスチレンであって、５５から７０重量％の範囲の臭素含有量を有し、１重量％損失のＴＧＡ温度が３４０℃以上でありかつこの臭素置換ポリスチレンをブロモクロロメタンに溶解させそしてその結果として生じた溶液を水で抽出した時に結果として得られる水抽出液が少なくとも約９．０のｐＨを示すようにアルカリ金属塩基を約１重量％未満の量で含有する臭素置換ポリスチレン。
４６．  前記臭素置換ポリスチレンが臭素置換ポリスチレンの溶液から沈澱を起こさせることによって生じさせた粒子形態でありそして前記沈澱をアルカリ金属塩基の溶液に接触させることで実施したことによって前記塩基が前記臭素置換ポリスチレンに混入している前記４５記載の臭素置換ポリスチレン。
４７．  臭素置換ポリスチレンであって、５５から７０重量％の範囲の臭素含有量を有し、ブロモジクロロエタン、ジブロモクロロエタン、ジブロモジクロロエタン、トリブロモクロロエタンおよび前記の２種以上の混合物から成る群から選択される不純物を本質的に含まず、かつこの臭素置換ポリスチレンをブロモクロロメタンに溶解させそしてその結果として生じた溶液を水で抽出した時に結果として得られる水抽出液が少なくとも約９．０のｐＨを示すようにアルカリ金属塩基を約１重量％未満の量で含有する臭素置換ポリスチレン。
４８．  前記臭素置換ポリスチレンが、５５から７０重量％の範囲の臭素含有量を有する臭素置換ポリスチレンの溶液から沈澱を起こさせることによって生じさせた粒子形態でありそして前記沈澱をアルカリ金属塩基の溶液に接触させることで実施したことによって前記塩基が前記臭素置換ポリスチレンに混入している前記４７記載の臭素置換ポリスチレン。
４９．  臭素置換ポリスチレンであって、（ｉ）５５から７０重量％の範囲の臭素含有量を有し、（ｉｉ）Ｃｌの含有量が約５００ｐｐｍ未満であり、（ｉｉｉ）１重量％損失のＴＧＡ温度が３４０℃以上であり、（ｉｖ）実際のＭwが、（ａ）この臭素置換ポリスチレンの実際の臭素含有量と（ｂ）この臭素置換ポリスチレンの製造で用いたポリスチレン反応体のＭwを基にして計算した、理論的Ｍwの約２０％以内であり、かつ（ｖ）この臭素置換ポリスチレンをブロモクロロメタンに溶解させそしてその結果として生じた溶液を水で抽出した時に結果として得られる水抽出液が少なくとも約９．０のｐＨを示すようにアルカリ金属塩基を約１重量％未満の量で含有する臭素置換ポリスチレン。
５０．  周囲の大気圧下３００℃に１５分間加熱した時に発生する臭化水素の量が約７５０ｐｐｍ（重量／重量）未満でありかつ臭素含有量が少なくとも約６５重量％である前記４９記載の臭素置換ポリスチレン。
５１．  ブロモジクロロエタン、ジブロモクロロエタン、ジブロモジクロロエタン、トリブロモクロロエタンおよび前記の２種以上の混合物から成る群から選択される不純物を本質的に含まない前記５０記載の臭素置換ポリスチレン。
５２．  前記臭素置換ポリスチレンが、６５から７０重量％の範囲の臭素含有量を有する臭素置換ポリスチレンの溶液から沈澱を起こさせることによって生じさせた粒子形態でありそして前記沈澱をアルカリ金属塩基の溶液に接触させることで実施したことによって前記塩基が前記臭素置換ポリスチレンに混入している前記５１記載の臭素置換ポリスチレン。
５３．  前記塩基が少なくとも１種の無機塩基を含んで成る前記５２記載の臭素置換ポリスチレン。
５４．  前記無機塩基が水酸化ナトリウムもしくは水酸化カリウムまたは両方を含んで成る前記５３記載の臭素置換ポリスチレン。
５５．  ａ）（ｉ）少なくとも３５℃以上でかつ１５０℃未満の範囲の温度で沸騰する有機溶媒に５５から７０重量％の範囲の臭素含有量を有する臭素置換ポリスチレンが入っている溶液と（ｉｉ）水をアルカリ金属塩基の存在下で接触させることで、混合物を生じさせ、
ｂ）ａ）の混合物を前記有機溶媒の少なくとも一部が留出してアルカリ金属塩基を含有する臭素置換ポリスチレン粒子が生じるに充分なほど高い温度で充分な量の蒸気または水に接触させる、
ことを含んで成るが、但し前記臭素置換ポリスチレン粒子に含まれるアルカリ金属塩基の量が約１重量％未満でありかつこの臭素置換ポリスチレンをブロモクロロメタンに溶解させそしてその結果として生じた溶液を水で抽出した時に結果として得られる水抽出液が少なくとも約９．０のｐＨを示すような量であることを条件とする方法。
５６．  前記アルカリ金属塩基の溶液が少なくとも１種の無機アルカリ金属塩基の水溶液である前記５５記載の方法。
５７．  前記アルカリ金属塩基の溶液がアルカリ金属水酸化物の水溶液である前記５５記載の方法。
５８．  前記アルカリ金属塩基の溶液が水酸化ナトリウムの水溶液である前記５５記載の方法。
５９．  前記ｐＨが９．５から１１の範囲である前記５５記載の方法。
６０．  前記ｐＨが１０から１０．５の範囲である前記５５記載の方法。
６１．  前記臭素置換ポリスチレンの溶液の有機溶媒がジクロロメタン、１，２−ジクロロエタンまたはブロモクロロメタンである前記５５記載の方法。
６２．  前記臭素置換ポリスチレンの溶液の有機溶媒がブロモクロロメタンである前記５５記載の方法。
６３．  前記臭素置換ポリスチレンの溶液の有機溶媒がジクロロメタン、１，２−ジクロロエタンまたはブロモクロロメタンであり、前記アルカリ金属塩基の溶液がアルカリ金属水酸化物の水溶液であり、そして前記ｐＨが９．５から１１の範囲である前記５５記載の方法。
６４．  前記臭素置換ポリスチレンの溶液の有機溶媒がブロモクロロメタンであり、前記アルカリ金属塩基の溶液が水酸化ナトリウムの水溶液でありそして前記ｐＨが１０から１０．５の範囲である前記５５記載の方法。
６５．  前記臭素置換ポリスチレンの溶液の有機溶媒がブロモクロロメタンであり、前記アルカリ金属塩基の溶液が（ａ）水酸化ナトリウムの水溶液、（ｂ）水酸化カリウムの水溶液または（ｃ）水酸化ナトリウムと水酸化カリウムの水溶液でありそして前記ｐＨが９．５から１１の範囲である前記５５記載の方法。
６６．  （ｉ）少なくとも３５℃以上でかつ１５０℃未満の範囲の温度で沸騰する有機溶媒に５５から７０重量％の範囲の臭素含有量を有する臭素置換ポリスチレンが入っている溶液と（ｉｉ）アルカリ金属塩基の溶液を、前記有機溶媒の少なくとも一部が留出してアルカリ金属塩基を含有する臭素置換ポリスチレン粒子が生じるに充分なほど高い温度で充分な量の蒸気または水の中に導入することを含んで成るが、前記臭素置換ポリスチレンとアルカリ金属塩基の相対的比率が（ａ）この臭素置換ポリスチレン粒子中のアルカリ金属塩基の量が約１重量％未満でありかつ（ｂ）この臭素置換ポリスチレンをブロモクロロメタンに溶解させそしてその結果として生じた溶液を水で抽出した時に結果として得られる水抽出液が少なくとも約９．０のｐＨを示すような比率である方法。
６７．  前記アルカリ金属塩基の溶液が少なくとも１種の無機アルカリ金属塩基の水溶液である前記６６記載の方法。
６８．  前記アルカリ金属塩基の溶液がアルカリ金属水酸化物の水溶液である前記６６記載の方法。
６９．  前記アルカリ金属塩基の溶液が水酸化ナトリウムの水溶液である前記６６記載の方法。
７０．  前記ｐＨが９．５から１１の範囲である前記６６記載の方法。
７１．  前記ｐＨが１０から１０．５の範囲である前記６６記載の方法。
７２．  前記臭素置換ポリスチレンの溶液の有機溶媒がジクロロメタン、１，２−ジクロロエタンまたはブロモクロロメタンである前記６６記載の方法。
７３．  前記臭素置換ポリスチレンの溶液の有機溶媒がブロモクロロメタンである前記６６記載の方法。
７４．  前記臭素置換ポリスチレンの溶液の有機溶媒がジクロロメタン、１，２−ジクロロエタンまたはブロモクロロメタンであり、前記アルカリ金属塩基の溶液がアルカリ金属水酸化物の水溶液でありそして前記ｐＨが９．５から１１の範囲である前記６６記載の方法。
７５．  前記臭素置換ポリスチレンの溶液の有機溶媒がブロモクロロメタンであり、前記アルカリ金属塩基の溶液が水酸化ナトリウムの水溶液でありそして前記ｐＨが１０から１０．５の範囲である前記６６記載の方法。
７６．  前記臭素置換ポリスチレンの溶液の有機溶媒がブロモクロロメタンであり、前記アルカリ金属塩基の溶液が（ａ）水酸化ナトリウムの水溶液、（ｂ）水酸化カリウムの水溶液または（ｃ）水酸化ナトリウムと水酸化カリウムの水溶液でありそして前記ｐＨが９．５から１１の範囲である前記６６記載の方法。